(57)【特許請求の範囲】
【請求項１】
マグネシウム化合物を含有する体質顔料であって、２以上の異方向へ成長した構造を有するリーフレット状片が結合および／または交叉した、全体として略球状の構造を有し、水中に撹拌しながら、硫酸イオン／マグネシウムイオンのイオン濃度比が０．３〜２．０である硫酸イオンを含有するマグネシウム塩水溶液とアルカリ性水溶液又は炭酸塩水溶液とを同時に滴下し、得られた析出物を分離・洗浄、乾燥する工程を含む方法により得ることができる、前記体質顔料。
【請求項２】
マグネシウム化合物が、水酸化マグネシウム、塩基性炭酸マグネシウム、または酸化マグネシウムからなる群から選択される１種または２種以上を含むことを特徴とする、請求項１に記載の体質顔料。
【請求項３】
平均粒子径が３〜８０μｍであることを特徴とする、請求項１または２に記載の体質顔料。
【請求項４】
マグネシウム化合物が、吸油量が１５０〜４００（ml/100g）である塩基性炭酸マグネシウムを主成分とするマグネシウム化合物であることを特徴とする、請求項１〜３のいずれかに記載の体質顔料。
【請求項５】
ＫＥＳ摩擦試験機による摩擦係数（ＭＩＵ値）が０．６以下であることを特徴とする、請求項１〜４のいずれかに記載の体質顔料。
【請求項６】
ＫＥＳ圧縮試験機による圧縮エネルギーが０．１〜０．７（gf・cm/cm2）であることを特徴とする、請求項１〜５のいずれかに記載の体質顔料。
【請求項７】
ＫＥＳ圧縮試験機による圧縮回復性が１５〜５０％であることを特徴とする、請求項１〜６のいずれかに記載の体質顔料。
【請求項８】
水中に攪拌しながら、硫酸イオン／金属イオンのイオン濃度比が０．３〜２．０である硫酸イオンを含有する金属塩水溶液とアルカリ性水溶液又は炭酸塩水溶液とを同時に滴下した後、得られた析出物を分離・洗浄、乾燥する工程を含む、体質顔料の製造方法。
【請求項９】
ｐH７．５〜１１の範囲で同時に滴下する、請求項８に記載の体質顔料の製造方法。
【請求項１０】
請求項１〜７のいずれかに記載の体質顔料を含み、さらに、皮膚保護剤、着色剤、他の体質顔料、日焼け止め剤、制汗剤、保湿剤、抗菌剤・殺菌剤、感触向上剤、及び油剤からなる群から選択される１種または２種以上を含む化粧料。
【請求項１１】
請求項１〜７のいずれかに記載の体質顔料を少なくとも５重量％含む、メーキャップ化粧料。
【請求項１２】
請求項１〜７のいずれかに記載の体質顔料の難燃剤としての使用。
【請求項１３】
樹脂または紙と請求項１〜７のいずれかに記載の体質顔料を含む難燃性成形品。
【請求項１４】
請求項１〜７のいずれかに記載の体質顔料の、プラスチック、ペンキ、塗料、粉体塗料、農業ホイル、レーザーマーキング、印刷またはインキへの使用。
【発明の詳細な説明】
【０００１】
【発明の属する技術分野】
本発明は、体質顔料およびその製造方法に関するものである。
【０００２】
【従来の技術】
体質顔料としては、化粧品用途において球状シリカ、ナイロンやポリエチレンやポリメタアクリレートからなる球状ポリマー等が知られ、用いられている。しかし、依然として、皮膚に対する滑り性（伸展性）、及び付着性の良好な粉体が要求される。更に体質顔料に求める機能として、ある程度の滑り性を発揮した後に、反対に滑り止め性を要求するケースが有る。そして、当然に、基本的な前提条件として皮脂成分を適度に吸収する能力（吸油力）は有していなければならない。近年、特に伸展性の改良を狙ったものとして、例えば、粒子を保湿剤や各種有機物で結合せしめた崩壊性を有する凝集顔料粒子（特開２００１−２２０３１８、特開２００１−２４７７９０等）が開示されている。
【０００３】
しかし、これらは皮膚に対する滑り性があっても、付着性が充分なものとはいえず、またこれらは前もって粒子を保湿剤による結合作用によって結合させたランダム凝集集合体であるため、あらゆる化粧料へ使用する場合には、この結合剤の種類によって使用適用範囲が制限されてしまうことがある。従って、滑り性、付着性が良好で、結合剤によって制限のされない汎用性の高い体質顔料が望まれている。
【０００４】
また、水酸化マグネシウム、塩基性炭酸マグネシウムは、樹脂成分や紙に組み込んで使用する難燃用添加剤（本書面で「難燃剤」と言う。）として知られている（例えば、特開平３−１９７３１６、特開平３−１９７３１４）。主にこれらの化合物が酸化物へ変化する時の吸熱反応を利用するものである。ここで、この変化の過程における難燃効果をより発揮せしめるには形状的因子が左右し、いわゆる単位表面積の高いものが望まれる。
【０００５】
また、水酸化マグネシウムの製法において、水酸化マグネシウムスラリーに酸化マグネシウムを添加しその水和により生成した球形状もしくは鱗片状微粒子を水酸化マグネシウム二次粒子表面に付着させた方法が開示されている（特開２００１−１５８６１７）。これは水酸化マグネシウム二次粒子を生成した後にその表面に新たに酸化マグネシウム粒子を加えて水和反応処理を施すものである。即ち、これは輸送効率を上げるための、水スラリー高濃度化表面処理に関するものである。言い換えると、中心となる二次粒子とその表面に別な粒子という二段階処理による二重構造を成すものであり、これを化粧用の体質顔料として使用する場合、段差構造であるため、均一なものではなく、スムースな滑り性が得られず望ましくない。
【０００６】
更に、易崩壊性軟凝集粉体について、一次粒子に固形有機物と液体油剤を被覆した凝集粉体が、滑り性があり、かつ滑り止め性の有するものとして開示されている（特開平９−３１１５８）。これは表面に被覆する物質が有機物に限られ、かつ液体油剤を用いたもので、その液体油剤種によっては、配合する化粧品への使用が制限され、また凝集粒子であるために粒子同士の付着性が弱く、実際の化粧品へ配合する場合において剥離し易いため好ましくない。
【０００７】
【発明が解決しようとする課題】
従って、本発明の課題は、適度な崩壊性を有し、滑り性と付着性を兼ね備え、かつ吸油量も損なわない、皮膚感触の良好な化粧用の体質顔料を提供することにある。
【０００８】
【課題を解決するための手段】
本発明者らは、鋭意研究を重ねる中で、水中に金属塩水溶液とアルカリ性水溶液又は炭酸塩水溶液とを同時添加することで金属化合物を製造することによって、２以上のリーフレット状片が結合または交叉した極めて特異な構造を有する体質顔料を得ることに成功し、上記課題を解決できることを見出し、さらに研究を進めた結果、本発明を完成するに至った。
【０００９】
即ち、本発明は、マグネシウム化合物を含有する体質顔料であって、２以上の異方向のリーフレット状片が結合および／または交叉した構造を有し、水中に撹拌しながら、硫酸イオンを含有するマグネシウム塩水溶液と炭酸塩アルカリ水溶液とを同時に滴下し、得られた析出物を分離・洗浄、乾燥する工程を含む方法により得ることができる、前記体質顔料に関する。
さらに、本発明は、略球状である、前記体質顔料に関する。
また、本発明は、金属化合物が、鉄、マグネシウム、アルミニウムからなる金属水酸化物、塩基性金属炭酸塩、金属酸化物である、前記体質顔料に関する。
また、本発明は、金属化合物がマグネシウム化合物であることを特徴とする、前記体質顔料に関する。
さらに、本発明は、マグネシウム化合物が、水酸化マグネシウム、塩基性炭酸マグネシウム、または酸化マグネシウムからなる群から選択される１種または２種以上を含むことを特徴とする、前記体質顔料に関する。
【００１０】
また、本発明は、平均粒子径が３〜８０μｍであること特徴とする、前記体質顔料に関する。
さらに、本発明は、金属化合物が、吸油量が１５０（ml/100g）以下である水酸化マグネシウムを主成分とする金属化合物、または吸油量が１５０〜４００（ml/100g）である塩基性炭酸マグネシウムを主成分とする金属化合物であることを特徴とする、前記体質顔料に関する。
【００１１】
また、本発明は、ＫＥＳ摩擦試験機による摩擦係数（ＭＩＵ値）が０．６以下であることを特徴とする、前記体質顔料に関する。
さらに、本発明は、ＫＥＳ圧縮試験機による圧縮エネルギーが０．１〜０．７（gf・cm/cm2）であることを特徴とする、前記体質顔料に関する。
また、本発明は、ＫＥＳ圧縮試験機による圧縮回復性が１５〜５０％であることを特徴とする、前記体質顔料に関する。
【００１２】
さらに、本発明は、水中に攪拌しながら金属塩水溶液とアルカリ性水溶液又は炭酸塩水溶液とを同時に滴下した後、得られた析出物を分離・洗浄、乾燥する工程を含む、体質顔料の製造方法に関する。
また、本発明は、さらに焼成する工程を含む、前記体質顔料の製造方法に関する。
さらに、本発明は、金属塩水溶液が硫酸イオンを含むものであって、硫酸イオン／金属イオンのイオン濃度比が０．３〜２．０であることを特徴とする、前記体質顔料の製造方法に関する。
また、本発明は、ｐH７．５〜１１の範囲で同時に滴下する、前記体質顔料の製造方法に関する。
【００１３】
また、本発明は、前記体質顔料を含み、さらに、皮膚保護剤、着色剤、他の体質顔料、日焼け止め剤、制汗剤、保湿剤、抗菌剤・殺菌剤、感触向上剤、及び油剤からなる群から選択される１種または２種以上を含む化粧料に関する。
さらに、本発明は、前記体質顔料を少なくとも５重量％含む、メーキャップ化粧料に関する。
また、本発明は、前記体質顔料の難燃剤としての使用に関する。
さらに、本発明は、樹脂または紙と前記体質顔料を含む難燃性成形品に関する。
また、本発明は、前記体質顔料の、プラスチック、ペンキ、塗料、粉体塗料、農業ホイル、レーザーマーキング、印刷またはインキへの使用に関する。
【００１４】
本発明の体質顔料は、金属化合物が一体として構成されたものであり、リーフレット状片が結合または交叉した構造を有するものである。本発明の顔料は、略球状の形状をとることができるため良好な滑り性を有し、かつ易崩壊性を有する。従って、例えば、化粧料に用いた場合、破壊されたリーフレット状片が容易に皮膚に付着するため、極めて付着性の良い化粧料が得られる。また、リーフレット状片が結合または交叉した構造であるため孔隙性を有し、それにより良好な吸油性が確保される。しかも本発明の体質顔料は、金属化合物が一体として構成されたものであって、結合剤を含まないため、化粧料等へ添加する際に他の成分からの影響を考慮することなく、従って制限なく使用することができる。さらに、本発明の製造方法によれば、前記のとおり、製造過程において他の結合剤を用いることなく、簡便かつ確実に上記体質顔料を製造することができる。
また、本発明の体質顔料は、例えば、水酸化マグネシウム等のマグネシウム化合物の場合には、難燃剤として用いることができるが、リーフレット状の高い表面積を有しながらも略球状であるがゆえに、良好な分散性を有するため、難燃性樹脂等の成形品の製造に好適である。
【００１５】
【発明の実施の形態】
以下に本発明を、さらに詳細に説明する。
本発明に関する体質顔料は、金属化合物が一体として構成されるもので、リーフレット状片が異方向へ成長した構造を有するものである。
【００１６】
本発明における金属化合物としては、鉄、マグネシウム、アルミニウム等からなる金属水酸化物、塩基性金属炭酸塩、金属酸化物等が挙げられる。
なかでもマグネシウムからなる金属化合物が好ましい。マグネシウム化合物としては、水酸化マグネシウム、塩基性炭酸マグネシウム、または酸化マグネシウムが含まれる。これらの生成の詳細は後に述べるが、例えば、マグネシウム塩水溶液とアルカリ性水溶液とを使用した場合には水酸化マグネシウムが得られ、アルカリ性水溶液の代わりに炭酸塩水溶液を用いた場合は塩基性炭酸マグネシウムが得られる。また、乾燥・焼成工程の条件によって、即ち温度が高く・時間が長いほど次第に酸化マグネシウムの含有量が多くなるが、本明細書の記載において「水酸化マグネシウム、塩基性炭酸マグネシウム、または酸化マグネシウム」なる表現はそれらが、その変化の過程の中での中間体状態（即ち、水酸化物と酸化物の混在状態、塩基性炭酸塩と炭酸塩と酸化物の混在状態）のすべてを含む意である。
【００１７】
本発明における体質顔料の粒子の大きさは、滑り性および使用上の違和感等の皮膚感触性を考慮すると、平均粒子経が３〜８０μｍの範囲のものが好ましい。本発明において、水酸化マグネシウムの場合は平均粒子経が３〜４０μｍの粒子のものが好適に得られ、また塩基性炭酸マグネシウムの場合は平均粒子経が２０〜８０μｍの粒子のものが好適に得られる。
この粒径の範囲内で、本発明における体質顔料の粒子の大きさは、それぞれの使用態様、応用分野により適宜選択して用いる。
【００１８】
本発明で用いられる化粧品用体質顔料は、滑り性を考慮するとＫＥＳ−ＳＥ摩擦試験機による摩擦係数（ＭＩＵ）が０．６以下のものが好ましい。これは、滑り性を示す指標であり、この数値は小さい方が滑り性が良好なことを示す。
本発明で得られる体質顔料は、ＫＥＳ−Ｇ５圧縮試験機による圧縮エネルギーが０．１ − ０．７（gf・cm/cm2）の範囲内が好ましい。数値が大きいほど圧縮され易いことを示す指標であるが、この範囲での皮膚感触が良好であった。本発明で得られる体質顔料は、ＫＥＳ−Ｇ５圧縮試験機による圧縮回復性は１５−５０％の範囲のものである。圧縮回復性（復元性）は高い方が回復性のあることを示す。従って、小さい値の方が塑性的物性を示し、この数値が大きい程、弾性的物性（回復性）を示す。従って、上記範囲内の圧縮エネルギーおよび圧縮回復性を有するものは、適度な弾性を有するため、化粧料として用いた場合にやわらかさを有しつつかつ適度な崩壊性を有することから好ましい。
【００１９】
金属化合物としては、吸油量が１５０（ml/100g）以下である水酸化マグネシウムを主成分とする金属化合物、または吸油量が１５０〜４００（ml/100g）である塩基性炭酸マグネシウムを主成分とする金属化合物等が挙げられる。例えば、塩基性炭酸マグネシウムを主成分とする金属化合物は、吸油量が大きいため、制汗剤等に用いるのに適している。
【００２０】
以下に、本発明の体質顔料の製造方法を、より詳細に説明する。
本発明で採用される製造方法は、予め金属塩水溶液と、アルカリ性水溶液または炭酸塩水溶液を別々に調製しておき、それらの水溶液を予め別に加熱しておいた温水中に、攪拌下、ｐＨを７．５−１１の範囲で一定に保ちながら、同時に滴下し、得られた析出物を瀘別・回収し、洗浄し、乾燥し、場合により焼成する方法が採用される。この滴下の段階において、金属塩水溶液と、アルカリ性水溶液または炭酸塩水溶液とを同時に添加せず、当然にｐＨを制御せずに添加した場合には、粒子の形状が球状からずれて、またその大きさが不揃いのものが得られ好ましくない。
【００２１】
例えば、マグネシウム化合物からなる本発明の顔料を製造する場合においては、マグネシウム塩水溶液の調製の為に使用されるマグネシウム塩化合物としては、硫酸マグネシウム、硝酸マグネシウム、塩化マグネシウム、酢酸マグネシウム、蓚酸マグネシウムなどが挙げられる。何れも水溶液として使用される。水への溶解性の低いマグネシウム塩を用いた場合であっても、後で述べる硫酸イオン源とを兼ね備える硫酸を用いて水溶性にして使用することが出来る。
【００２２】
本発明における、異方向へ成長したリーフレット状片が結合または交叉する構造を有する粒子を製造する為には、製造工程において、硫酸イオンの濃度が重要な因子の一つであり、硫酸イオン／金属イオン（例えば、マグネシウムの場合には、イオン硫酸イオン〔（ＳＯ4）２−〕／マグネシウムイオン〔（Ｍｇ）２＋〕）のイオン濃度比が０．３〜２．０の範囲であるのが好ましい。このイオン濃度比が０．３未満であると特に水酸化マグネシウムの場合球状化しない。また反対に２．０を超えると、単に硫酸イオン源物質の使用量の増大と、それに要するアルカリ成分量または炭酸塩量を増大するだけで、際立った変化は見られない。
【００２３】
この際、初めから硫酸マグネシウムを使用する場合は、そのまま他の硫酸イオン源を必要とせずに製造出来る点で好ましい。また、マグネシウム塩水溶液として硫酸マグネシウムを用いない場合は、硫酸イオン源を補う為に、各種硫酸塩化合物（以下「追加の硫酸塩化合物」という。）をマグネシウム塩水溶液に予め混合溶解させる方法を採用することが出来る。また、硫酸マグネシウムを用いる場合でも硫酸イオンを当量以上にするとき（硫酸イオン〔（ＳＯ４）２−〕／マグネシウムイオン〔（Ｍｇ）２＋〕のイオン濃度比が１を超え２以下の範囲まで〕も、同様に追加の硫酸塩化合物をマグネシウム塩水溶液に予め混合溶解させる方法を採用することも出来る。追加の硫酸塩化合物としては、硫酸ナトリウム、硫酸カリウム、硫酸アンモニウム、硫酸などが例示される。前述通り難溶性のマグネシウム塩の場合にはこの追加の硫酸塩化合物として、硫酸が好適に用いられる。
【００２４】
本発明におけるマグネシウム塩水溶液の濃度は基本的には完全溶解される条件であれば何れでも良いが、一般に０．２ − １．０モル／リットルの濃度が採用される。この濃度は装置、生産規模などにより適宜設定される。
本発明において、析出ｐＨは７．５−１１の範囲で、所望の金属化合物が析出する条件が採用される。
本発明で加水分解に用いるアルカリ成分としては、水酸化ナトリウム、水酸化カリウム、アンモニウムが挙げられる。また一方、塩基性炭酸マグネシウムを得るには炭酸塩化合物が用いられ、その炭酸塩化合物としては、炭酸ナトリウム、炭酸カリウム、炭酸アンモニウムが挙げられる。何れも、これらを水溶液にして用いられる。
【００２５】
本発明で、採用される反応は、温水下で行うのが好ましく、球状粒子の生成し易さを考慮すると、５０℃以上の範囲が好ましい。作業性から７０−９０℃付近の範囲が好ましい。
このようにして得られた、水酸化マグネシウム、塩基性炭酸マグネシウム等からなる懸濁液から析出物を、例えばろ過や遠心分離などによって分離し、付着している遊離の水溶性塩を洗浄除去し、後工程に移る。この後工程では乾燥工程と場合によって焼成工程が含まれる。これらの工程では温度が高く、滞留時間が長くなるほど、水酸化マグネシウムは、次第に脱水されて酸化マグネシウムに変化するため、それらの変化の過程での中間体の混在したものが得られる。また塩基性炭酸マグネシウムにおいては次第に脱水・脱炭酸ガスされて炭酸マグネシウムさらには酸化マグネシウムへ変化するため、その変化過程の中間体の混在したものが得られる。
【００２６】
本発明における乾燥温度は、通常 １０５℃〜１５０℃の範囲で採用される。主に乾燥工程は遊離水及び付着水の除去目的の為であり、乾燥時間は適宜選ばれる。この乾燥工程の条件により水酸化マグネシウム、または塩基性炭酸マグネシウムを主成分とするものが得られる。更に、本発明においては場合により、乾燥によって得られた粉体を焼成する。この方法を採用することにより、前述のように酸化マグネシウムの高含有量のものを得ることが出来る。一方、塩基性炭酸マグネシウムは、高温になると脱水および・又は分解して炭酸ガスを発生し炭酸マグネシウムから更に酸化マグネシウムへ変化する。塩基性炭酸マグネシウムで留めるためには、この焼成を行わない方が好ましい。但し、分解炭酸ガスを発生しない程度の温度・時間の条件内で焼成を行うことは問題ない。
【００２７】
特に、本願発明において、難燃剤として使用する場合は、水酸化マグネシウムから酸化マグネシウムへの相変化時の吸熱反応を利用するものであるため、焼成をせずに、乾燥工程のみに留めて水酸化マグネシウムとするのが好ましい。酸化マグネシウムの高含有量のものを得るための焼成温度としては、３５０℃以上が好ましい。この範囲内で焼成温度が高く、焼成時間を長くするに連れて、水酸化マグネシウム及び塩基性炭酸マグネシウム成分含有の高い状態から次第に酸化マグネシウム成分含有の高いものに変化する。
【００２８】
このようにして平均粒子経が３〜８０μｍの体質顔料を得ることが出来る。より詳細には、水酸化マグネシウムが主成分の場合は平均粒子経が３〜４０μｍ、塩基性炭酸マグネシウムが主成分の場合は平均粒子経が２０〜８０μｍの物が得られる。本発明により得られる体質顔料の吸油量は例えば、水酸化マグネシウムが主成分の場合１５０（ml/100g）以下、また塩基性炭酸マグネシウムが主成分の場合１５０〜４００(ml/100g)の物である。
【００２９】
本発明によって得られる体質顔料は、化粧料、プラスチック、ペンキ、塗料、粉体塗料、農業ホイル、レーザーマーキング、印刷、インキに、および樹脂、紙等に組み込み難燃剤としても用いることができる。
化粧料への使用
本発明に係る体質顔料の化粧品としての使用例には、メーキャップ化粧料、毛髪用化粧料、制汗剤等が挙げられる。例えば、ジェル、口紅、ファンデーション（乳化タイプ、リキッドタイプ、油性タイプ等）、コンパクトケーキ、クリーム、リップスティック、ほお紅、マスカラ、ネイルエナメル、まゆずみ、アイシャドー、アイライナー、毛髪剤、制汗パウダー、制汗スプレー等に用いることができる。配合量としては、化粧品中１−５０ｗｔ％が挙げられる。例えば、ファンデーションでは１−２５ｗｔ％、アイシャドウでは１−４０ｗｔ％、口紅では１−２０ｗｔ％、ネイルエナメルでは、０．１−１０ｗｔ％等が例示される。
【００３０】
即ち、本発明の体質顔料を必須として含み、その他の有効成分として、皮膚保護剤、着色剤および他の体質顔料、日焼け止め剤、制汗剤、保湿剤、抗菌剤・殺菌剤、感触向上剤、油剤、及び泡安定剤から選択される一種以上とを組み合わせて得られる上記の化粧品が挙げられる。
また、本発明の体質顔料は、そのまま化粧料に用いることもできるが、表面処理（例えば、シリコンオイル、シランカップリング剤、ハイドロジエンポリシロキサン、フッ素化合物等による撥水処理）等を施してもよい。
【００３１】
本発明において用いられる皮膚保護剤としては、皮膚の肌荒れを防止する目的で配合するもので、例えばパラフィン、エステル、高級アルコール、グリセライドなどの液体油脂類、アクリル系、スチレン系、エーテル系、エステル系、シリコーン系の高分子エマルジョン又はサスペンジョンが挙げられる。
本発明において用いられる着色剤および他の体質顔料としては、水不溶性の顔料、油溶性染料、建染染料、レーキ染料などが挙げられ、詳しくは以下のものが例示される。即ち二酸化チタン、炭酸カルシウム、クレー、タルク、硫酸バリウム、ホワイトカーボン、酸化クロム、亜鉛華、鉄黒、黄色酸化鉄、べんがら、紺青、群青、蛍光顔料、溶性アゾ顔料、不溶性アゾ顔料、縮合型アゾ顔料、フタロシアニン顔料、縮合多環顔料、複合酸化物系顔料、グラファイト、雲母（たとえば、白雲母、金雲母、合成雲母、弗素四珪素雲母等）、金属酸化物被覆雲母類（たとえば、酸化チタン被覆雲母、二酸化チタン被覆雲母、（水和）酸化鉄被覆雲母、酸化鉄及び酸化チタン被覆雲母、低次酸化チタン被覆雲母等）、金属酸化物被覆グラファイト（たとえば、二酸化チタン被覆グラファイト等）、薄片状アルミナ、金属酸化物被覆薄片状アルミナ類（たとえば、二酸化チタン被覆アルミナ、酸化鉄被覆薄片状アルミナ、三酸化二鉄被覆薄片状アルミナ、四酸化三鉄被覆薄片状アルミナ、干渉色性金属酸化物被覆薄片状アルミナ等）、ＭＩＯ、セリサイト、炭酸マグネシウム、シリカ、ゼオライト、ヒドロキシアパタイト、酸化クロム、チタン酸コバルト、ガラスビーズ、ナイロンビーズ、シリコーンビーズ等が挙げられる。
【００３２】
有機顔料としては、赤色２，３，１０２，１０４，１０５，１０６、２０１，２０２，２０３，２０４，２０５，２０６，２０７，２０８，２１３，２１４，２１５，２１８，２１９，２２０，２２１，２２３，２２５，２２６，２２７，２２８，２３０の（１）、２３０の（２）、２３１，２３２、４０５の各号、黄色４、５、２０１，２０２の１，２０２の２、２０３、２０４、２０５、４０１、４０２、４０３、４０４、４０５，４０６、４０７、緑色３，２０１、２０２、２０４、２０５、４０１、４０２の各号、青色１、２、２０１、２０２，２０３，２０４，２０５，４０３，４０４の各号、橙２０１，２０３，２０４，２０５、２０６、２０７、４０１、４０２、４０３の各号、褐色２０１号、紫色２０１、４０１の各号、黒色４０１号等が例示される。天然色素としては、サロールイエロー、カーサミン、β−カロチン、ハイビスカス色素、カプサインチン、カルミン酸、ラッカイ酸、グルクミン、リボフラビン、シコニン等が挙げられる。
【００３３】
本発明において用いられる日焼け止め剤としては、例えばベンゾフェノン化合物、ジベンゾイルメタン誘導体、シンナメート誘導体などの有機系化合物や、二酸化チタン、酸化亜鉛などの無機系化合物が挙げられる。
本発明において用いられる他の制汗剤としては、アルミニウムヒドロキシクロリド、タンニン酸、硫酸亜鉛が挙げられ、また本発明によって得られた物が単独で、またはこれらと併用して用いられる。
【００３４】
本発明において用いられる保湿剤としては、グリセリン、グリコール、ソルビトール、ポリエチレングリコールなどのポリオール類が挙げられる。
本発明において用いられる抗菌剤・殺菌剤としては、エチルアルコール、イソプロピルアルコール等のアルコール類、フェノール、オルトフェニルフェノールなどのフェノール類、ホルムアルデヒド、グルタールアルデヒドなどのアルデヒド類、安息香酸（Ｎａ）、１０−ウンデシレン酸亜鉛、オクタン酸（塩）などのカルボン酸類、他には各種チアゾール系、各種過酸化物系、各種４級アミン活性剤系などが挙げられる。
【００３５】
本発明において用いられる感触向上剤としては、他の体質顔料や合成高分子粒子や天然高分子系粒子などの粉体も使用することができる。例えば、タルク、カオリン、セリサイト、炭酸カルシウム、珪酸マグネシウム、珪酸塩などの無機化合物が挙げられ、合成高分子粒子ではナイロン粉末、ポリエチレン粉末、ポリスチレン粉末、テトロン粉末、エポキシ樹脂粉末、シリコーン樹脂などが挙げられ、天然高分子系粒子としては、キトサン粒子、澱粉粒子、セルロース粒子、シルク粉末、結晶セルロース粉末などが挙げられる。
【００３６】
本発明において用いられる油剤としては、揮発性・不揮発性の何れも使用され、例えば炭化水素油（例えばミネラルオイルなど）、エステル油（例えばミリスチン酸イソプロピル、カプリル酸トリグリセライドなど）、植物油、低粘度シリコーン油、揮発性シリコーン油等の液状油や、固形パラフィンやワセリン、セラミド、エチレングリコールジ脂肪酸エステル、ジアルキルエーテル等、メチルポリシロキサン、メチルフェニルシロキサン、メチルハイドロジェンポリシロキサン等のシラノール骨格を有する化合物、更に、シリコーン樹脂、シリコーンビーズ等が挙げられる。
【００３７】
本発明で用いられる泡安定剤としては、泡膜を安定させる活性剤であり、水溶性高分子や親水性固体が挙げられる。水溶性高分子としては、メチルセルロース、ヒドロキシプロピルセルロース、ポリビニルアルコール、ポリアクリルアミドなどの非イオン性高分子、キサンタンガムやポリアクリル酸などのソーダ塩、カルボキシメチルセルロースのソーダ塩などのアニオン性高分子、ヒドロキシプロピルトリメチルアンモニウムクロライド化グアーガム、ヒドロキシプロピルトリメチルアンモニウムクロライド化澱粉などのカチオン性高分子が挙げられる。
本発明においては適宜香料も用いられる。また、任意に各種ソーダ、カリ石鹸、各種金属（亜鉛、カルシウム、マグネシウム）石鹸、各種ソルビタン脂肪酸エステルなどの界面活性剤なども用いられる。
【００３８】
樹脂への利用
本発明に係る体質顔料を必須として樹脂成分に組み込んだ難燃性組成物について、以下に説明する。
本発明に係る体質顔料の難燃剤としての使用には、樹脂に組み込んだり、紙に漉き込んで用いる。この場合は、直接樹脂に、または予めペレットとして組み込んでから、それを更に樹脂に混合し、押し出し成形や、カレンダーリング、ブロウイング等により各種成形体とすることが出来る。樹脂成分としてはポリオレフィン類、エポキシ類、ポリエステル類やポリアミド（ナイロン）、ポリカーボネート、ポリアクリレート類の熱可塑性樹脂および熱硬化性樹脂の何れにも用いることが出来る。また、紙の抄紙時に、本発明によって得られた物を加えて漉くことにより、難燃性の付与した紙を得ることが出来る。
【００３９】
【実施例】
以下に本発明に基づく実施例を示すが、これらに限定されるものではない。
〔実施例１〕
２リットルの脱イオン水を攪拌しながら８５℃ まで昇温する。それに硫酸マグネシウム水溶液１４８０ｇ（０．４５ｍｏｌ／ｌ、ＭｇＳＯ４・７Ｈ２Ｏ）を、３２ｗｔ％の水酸化ナトリウム水溶液を同時に用いて、ｐＨを９．０に保ちながら、加える。これらの水溶液を添加終了した後、その懸濁液をろ過し、脱イオン水で洗浄し、１１０℃で乾燥した。得られた粉体はＳＥＭ写真の観察の結果、リーフレット状片が結合または交叉した構造を有する略球状粒子であり、その粒子径が８〜１７μｍで、Ｘ線回折の結果Ｍｇ（ＯＨ）２であることが確認された。
【００４０】
〔実施例２〕
２リットルの脱イオン水を攪拌しながら７５℃ まで昇温する。それに硫酸マグネシウム水溶液１４８０ｇ（０．４５ｍｏｌ／ｌ、ＭｇＳＯ４・７Ｈ２Ｏ）を、３２ｗｔ％の水酸化ナトリウム水溶液を同時に用いて、ｐＨを９．０に保ちながら、加える。これらの水溶液を添加終了した後、その懸濁液をろ過し、脱イオン水で洗浄し、１１０℃で乾燥した。得られた粉体はＳＥＭ写真の観察の結果、リーフレット状片が結合または交叉した構造を有する略球状粒子であり、その粒子径が７〜１０μで、Ｘ線回折の結果Ｍｇ（ＯＨ）２であることが確認された。
【００４１】
〔実施例３〕
２リットルの脱イオン水を攪拌しながら８５℃ まで昇温する。それに水１３５０ｇに硫酸ナトリウム２８．４ｇと硫酸マグネシウム１５０ｇ（ＭｇＳＯ４・７Ｈ２Ｏ）とからなる水溶液１５２８．４ｇを、３２ｗｔ％の水酸化ナトリウム水溶液を同時に用いて、ｐＨを９．０に保ちながら、加える。これらの水溶液を添加終了した後、その懸濁液をろ過し、脱イオン水で洗浄し、１１０℃で乾燥した。得られた粉体はＳＥＭ写真の観察の結果、リーフレット状片が結合または交叉した構造を有する略球状粒子であり、その粒子径が５〜３０μｍで、Ｘ線回折の結果Ｍｇ（ＯＨ）２であることが確認された。
【００４２】
〔実施例４〕
２リットルの脱イオン水を攪拌しながら８０℃ まで昇温する。それに水１０００ｇに硫酸カリウム３０ｇと硫酸ナトリウム２０ｇ、硫酸マグネシウム１３０ｇ（ＭｇＳＯ４・７Ｈ２Ｏ）からなる水溶液１１８０ｇを、１０ｗｔ％の炭酸ナトリウム水溶液を同時に用いて、ｐＨを９．０に保ちながら、加える。これらの水溶液を添加終了した後、その懸濁液をろ過し、脱イオン水で洗浄し、１１０℃で乾燥した。得られた粉体はＳＥＭ写真の観察の結果、リーフレット状片が結合または交叉した構造を有する略球状粒子で、その粒子径４７〜５７μｍで、Ｘ線回折の結果Ｍｇ５(ＣＯ３)４(ＯＨ)２・４Ｈ２Ｏであることが確認された。
【００４３】
〔比較例１〕
２０００ｇの脱イオン水に攪拌下に硫酸マグネシウム４５ｇ溶解させた８５℃の水溶液を調製し、その後その水溶液に１０ ｗｔ％の炭酸ナトリウム水溶液を加えてｐＨ９．７とする。炭酸ナトリウム水溶液の添加後、懸濁液をろ過し、脱イオン水で洗浄し、１１０℃で乾燥した。得られた粉体はSEM観察の結果、リーフレット状片は認められるが、球状体ではなかった。
【００４４】
〔比較例２〕
２０００ｇの脱イオン水に攪拌下に硫酸マグネシウム５０ｇ溶解させた８５℃の水溶液を調製し、その後その水溶液に３２ ｗｔ％水酸化ナトリウム水溶液を加えてｐＨ１１．０とする。水酸化ナトリウム水溶液の添加後、懸濁液をろ過し、脱イオン水で洗浄し、１１０℃で乾燥した。得られた粉体はSEM観察の結果、リーフレット状片は認められるが、球状体ではなかった。
【００４５】
粉体物性試験
伸展性、滑り性、付着性などの皮膚感触性を表わす指標として、カトーテック（株）製のＫＥＳ−ＳＥ−ＤＣ試験機を用いて平均摩擦係数（ＭＩＵ値）を、ＫＥＳ−Ｇ５圧縮試験機を用いて圧縮エネルギー、圧縮回復性を測定した。
【００４６】
１．摩擦係数（ＭＩＵ値）の測定
測定方法：
スライドグラスに両面テープを貼り、その上に粉体試料を付着させ、ＫＥＳ−ＳＥ−ＤＣ試験機によりシリコンセンサーで２０ｍｍ滑らせ平均摩擦係数を測定する。
【００４７】
【表１】
0004412879.tif 000002
【００４８】
表１の結果から、本発明の体質顔料によるものは、ほぼ同粒径のナイロンパウダー（東レ社製、「ナイロンパウダー１２」）粒子や「Ｂｉｒｏｎ ＥＳＱ」（オキシ塩化ビスマス、メルク社製）に比較して低ＭＩＵ値を示し、伸展性が良好であった。
【００４９】
２．圧縮エネルギーの測定方法、及び圧縮回復性の測定
測定方法：
粉体試料０．１ｇ秤量し、筒状ケースに移し、粉体の隙間をなくすために筒状ケースに振動を加えて充填する。この筒状ケースをＫＥＳ−Ｇ５圧縮試験機にセットし測定する。但し、一回目のデータは、まだ粉体粒子に隙間が多いためデータが振れるため除き、２回目のデータから評価のデータとして取り扱い計５回測定した。この測定データを基に数値処理により圧縮エネルギー及び圧縮回復性を導出した。
以下に、測定結果を示す。
【００５０】
【表２】
0004412879.tif 000003
【００５１】
表２の結果から、他の体質顔料と対比して、本発明で得られた粉体は、圧縮エネルギーが「Ｂｉｒｏｎ  ＥＳＱ」とほぼ同等以下で低く、「ナイロンパウダー12」粒子よりも低く、この結果から、崩壊性の高いことがわかる。
【００５２】
【表３】
0004412879.tif 000004
【００５３】
表３は、圧縮回復性を比較したもので、本発明によって得られた物は、公知のナイロン粒子より少し低いものであった。
これらの圧縮性試験の結果から、本発明で得られた体質顔料は崩壊性を有すると共に皮膚上での伸展性を有し、従って滑り性が良く、付着性も良いことが確認された。
【００５４】
３．吸油量の測定
測定方法：油分として亜麻仁油、乳酸、プロピオン酸を用いて、公知の方法（化粧品原料基準の測定法）によった。
【００５５】
【表４】
0004412879.tif 000005
【００５６】
また、本発明における水酸化マグネシウム、炭酸マグネシウムからなる体質顔料は汗や皮脂の分泌物に近い乳酸についても、市販されている体質顔料（「ナイロン１２」、「Ｂｉｒｏｎ ＥＳＱ」）と同等以上の良好な吸油量を有していた。また、塩基性炭酸マグネシウム成分の多いものは、特に吸油量が大きく、制汗剤としての使用の好ましいことが裏付けされた。また、これらの結果、及びSEM観察から、硫酸マグネシウムに硫酸ナトリウムを添加したマグネシウム水溶液を用いた系では、硫酸ナトリウムを添加しない系と比較して、孔隙率の高いことが確認された。
【００５７】
化粧料を以下の処方で製造した。
製造処方例１：
コンパクトパウダーへの使用例：
タルク                                ５０重量部
実施例３の顔料                        １０重量部
着色顔料                                ５重量部
ミリスチン酸イソプロピル                 適量
ステアリン酸マグネシウム               ２重量部
【００５８】
ファンデーションへの処方例：
タルク                                      ３８重量部
実施例３の顔料                              １０重量部
雲母 （８μｍ）                             １０重量部
ステアリン酸マグネシウム                      ３重量部
ナイロンパウダー                          １２ ８重量部
黄色酸化鉄                                 １．９重量部
赤色酸化鉄                                 ０．８重量部
酸化チタン                                 １．０重量部
ミネラルオイル                                   適量
（カプリル酸、カプリン酸）トリグリセリド   ３．３重量部
ブチルパラベン                             ０．１重量部
【００５９】
【本発明の効果】
本発明によって得られた、体質顔料は適度な崩壊性を有し皮膚上での滑り性が良く、またその付着性が良好で、かつ吸油量も高く、化粧品への使用に好ましいものである。また、水酸化マグネシウムを主成分とする場合において、リーフレット状片が結合または交叉した略球状の塊状構造を有することから、難燃剤としての使用に適している。